(57)【要約】【課題】  本発明は、樹脂粒子中に難燃剤を均一に含浸させることができ、型内発泡成形により、ニクロムカットした際に良好な切断面が得られるポリスチレン系樹脂発泡成形体が得られる難燃性発泡性ポリスチレン系樹脂粒子の製造方法を提供する。【解決手段】  本発明の難燃性発泡性ポリスチレン系樹脂粒子の製造方法は、水性懸濁液中のポリスチレン系樹脂粒子に発泡剤を含浸させる前又は含浸中に、粉末状難燃剤を水性媒体中に分散させてなる難燃剤分散液を水性懸濁液中に供給して、ポリスチレン系樹脂粒子中に粉末状難燃剤を含浸させて難燃性発泡性ポリスチレン系樹脂粒子を製造する製造方法であって、難燃剤分散液は、水性媒体１００重量部、粉末状難燃剤５〜４０重量部、界面活性剤０．００５〜０．１０重量部及び可塑剤を含有し且つ粉末状難燃剤量と可塑剤量との比が０．４〜７であることを特徴とする。【選択図】    なし【特許請求の範囲】
【請求項１】
水性懸濁液中に分散させたポリスチレン系樹脂粒子に発泡剤を含浸させる前又は含浸中に、粉末状難燃剤を水性媒体中に分散させてなる難燃剤分散液を上記水性懸濁液中に供給して、上記ポリスチレン系樹脂粒子中に上記粉末状難燃剤を含浸させて難燃性発泡性ポリスチレン系樹脂粒子を製造する製造方法であって、上記難燃剤分散液は、水性媒体１００重量部、上記粉末状難燃剤５〜４０重量部、界面活性剤０．００５〜０．１０重量部及び可塑剤を含有し且つ上記粉末状難燃剤量と上記可塑剤量との比（可塑剤量／粉末状難燃剤量）が０．４〜７であることを特徴とする難燃性発泡性ポリスチレン系樹脂粒子の製造方法。
【請求項２】
難燃剤分散液中に分散した粉末状難燃剤の平均粒子径が１００μｍ以下であることを特徴とする請求項１に記載の難燃性発泡性ポリスチレン系樹脂粒子の製造方法。
【請求項３】
難燃剤分散液中に難水溶性無機塩を含有させていることを特徴とする請求項１又は請求項２に記載の難燃性発泡性ポリスチレン系樹脂粒子の製造方法。
【発明の詳細な説明】
【技術分野】
【０００１】
本発明は、難燃性が要求される建材分野などにおいて好適に用いられる難燃性ポリスチレン系樹脂発泡成形体を製造することができる難燃性発泡性ポリスチレン系樹脂粒子の製造方法に関する。
【背景技術】
【０００２】
一般に、直方体形状などの所望形状のポリスチレン系樹脂発泡成形体を製造する方法として、発泡性ポリスチレン系樹脂粒子を加熱して予備発泡し、得られた予備発泡粒子を金型のキャビティ内に充填し、予備発泡粒子を二次発泡させて予備発泡粒子同士を熱融着一体化してポリスチレン系樹脂発泡成形体を成形する、所謂、型内発泡成形が採用されている。
【０００３】
又、ポリスチレン系樹脂発泡成形体が建材用途に用いられる場合には、ポリスチレン系樹脂発泡成形体は、目的とする寸法や形状に合致させるために、通電加熱したニクロム線を用いて切断されることがある。
【０００４】
そして、上述のようにニクロム線を用いて切断（以下「ニクロムカット」という）してなるポリスチレン系樹脂発泡成形体を建材用パネルに用いることが近年、多くなってきており、それに伴って、ニクロム切断面に対する要求品質が高まっている。
【０００５】
一方、建材用途に用いられるポリスチレン系樹脂発泡成形体は、一定の基準の難燃性が要求されており、この基準をクリアするために、発泡性ポリスチレン系樹脂粒子として難燃剤が含有されたものが用いられる。
【０００６】
この発泡性ポリスチレン系樹脂粒子に難燃剤を含有させる方法として、粉末状難燃剤を反応釜（オートクレーブ）へ直接添加する方法があるが、この方法では粉末状難燃剤が懸濁液中で二次凝集を起こすことによって難燃剤の懸濁液中における分散が不均一となり、その結果、粉末状難燃剤の樹脂粒子への吸収が不均一となってしまい、一部の樹脂粒子が難燃剤を多く吸収してしまうといった問題を生じた。
【０００７】
このような難燃剤を多く含有する発泡性ポリスチレン系樹脂粒子は、耐熱性に劣ることから、発泡成形時の加熱に耐えきれずに破泡し収縮して硬化粒となり、ポリスチレン系樹脂発泡成形体をニクロムカットする際に、硬化粒部分においてニクロム線が跳ねてしまって、ポリスチレン系樹脂発泡成形体のニクロム切断面に凹凸状のスジが発生して製品の価値が著しく低下すると共に、パネルに対する充分な接着強度が得られないといった問題点があった。
【０００８】
このような問題点を解決するために、特許文献１には、（ａ）１００重量部のビニル芳香族ポリマー粒子、約５０〜５００重量部の水、有効量の懸濁剤、平均粒径が１００ミクロン以下の約０．１〜２．５重量部のヘキサブロモシクロドデカン、約３〜２０重量部のＣ４〜Ｃ６の脂肪族炭化水素発泡剤の水性懸濁液を形成し、（ｂ）この懸濁液を約４０〜１４０℃の温度で約０．５〜１５時間加熱してヘキサブロモシクロドデカンと発泡剤をポリマー粒子中に取込んで、耐火性で膨張性の熱可塑性ビーズを形成し、（ｃ）このビーズを水から分離することから成る耐火性で膨脹性の熱可塑性ビーズの製造方法が開示されている。
【０００９】
しかしながら、上記熱可塑性ビーズの製造方法は、難燃剤の投入形態が明示されておらず、その記載内容から難燃剤を粉体のまま投入すると考えられ、このように難燃剤を粉体のまま投入すると、ビーズへの吸収が不均一となると共に、難燃剤を微細化することにより、難燃剤が液中で二次凝集し易くなるといった問題点の他に、得られる熱可塑性ビーズの表面付近に多くの難燃剤が存在しがちになり、この難燃剤によって予備発泡時に二次発泡粒子同士が融着し結合してしまう、所謂、ブロッキングが発生し易いといった問題点を有していた。
【００１０】
又、特許文献２には、スチレン系樹脂粒子本体に発泡剤を含有させてなる発泡性スチレン系樹脂粒子において、平均粒子径が１２０μｍ以下のテトラブロムビスフェノールＡジアリルエーテルを、スチレン系樹脂粒子本体とテトラブロムビスフェノールＡジアリルエーテルとの合計量に対して、１．０〜５．０重量％の範囲内で含浸させてなる難燃性を有する発泡性スチレン系樹脂粒子が開示されている。
【００１１】
しかしながら、難燃剤は、界面活性剤の存在下にて撹拌下で水中に分散可能であるが、難燃剤を分散させた分散液をタンクから反応釜（オートクレーブ）へ送る時には分散液は攪拌されておらず、その結果、タンクの下部や配管ラインに難燃剤が沈降し、配管ラインが閉塞する危険性があるといった問題点の他に、得られる発泡性スチレン系樹脂粒子の表面付近に多くの難燃剤が存在しがちになり、この難燃剤によって予備発泡時に二次発泡粒子同士が融着し結合してしまう、所謂、ブロッキングが発生し易いといった問題点を有していた。
【００１２】
更に、特許文献３には、段落番号〔００６２〕に、オートクレーブ内に難燃剤を供給しているが、特許文献１と同様に難燃剤の供給要領が明示されておらず、その記載内容から難燃剤を粉体のまま投入すると考えられ、このように難燃剤を粉体のまま投入すると、特許文献１と同様に、発泡性スチレン系樹脂粒子への吸収が不均一となったり、難燃剤が二次凝集したり、或いは、ブロッキングの発生などの問題を生じやすいものであった。
【特許文献１】特開平４−１３２７４６号公報
【特許文献２】特開平１１−２５５９４６号公報
【特許文献３】特開２００６−２１３８５０号公報
【発明の開示】
【発明が解決しようとする課題】
【００１３】
本発明は、樹脂粒子中に粉末状難燃剤を均一に含浸させることができ、型内発泡成形により、ニクロムカットした際に良好な切断面が得られる難燃性ポリスチレン系樹脂発泡成形体を得ることができる難燃性発泡性ポリスチレン系樹脂粒子の製造方法を提供する。
【課題を解決するための手段】
【００１４】
本発明の難燃性発泡性ポリスチレン系樹脂粒子の製造方法は、水性懸濁液中に分散させたポリスチレン系樹脂粒子に発泡剤を含浸させる前又は含浸中に、粉末状難燃剤を水性媒体中に分散させてなる難燃剤分散液を上記水性懸濁液中に供給して、上記ポリスチレン系樹脂粒子中に上記粉末状難燃剤を含浸させて難燃性発泡性ポリスチレン系樹脂粒子を製造する製造方法であって、上記難燃剤分散液は、水性媒体１００重量部、上記粉末状難燃剤５〜４０重量部、界面活性剤０．００５〜０．１０重量部及び可塑剤を含有し且つ上記粉末状難燃剤量と上記可塑剤量との比（可塑剤量／粉末状難燃剤量）が０．４〜７であることを特徴とする。
【００１５】
上記ポリスチレン系樹脂粒子は、公知の方法で製造されたものを用いることができ、例えば、（１）水性媒体、スチレン系単量体及び重合開始剤をオートクレーブ内に供給し、オートクレーブ内において加熱、攪拌しながらスチレン系単量体を懸濁重合させてポリスチレン系樹脂粒子を製造する懸濁重合法、（２）水性媒体及びポリスチレン系樹脂種粒子をオートクレーブ内に供給し、ポリスチレン系樹脂種粒子を水性媒体中に分散させた後、オートクレーブ内を加熱、攪拌しながらスチレン系単量体を連続的に或いは断続的に供給して、ポリスチレン系樹脂種粒子にスチレン系単量体を吸収させつつ重合開始剤の存在下にて重合させてポリスチレン系樹脂粒子を製造するシード重合法などが挙げられる。なお、ポリスチレン系樹脂種粒子は、上記（１）の懸濁重合法により製造し分級すればよい。
【００１６】
本発明の製造方法において、ポリスチレン系樹脂としては、特に限定されず、例えば、スチレン、α−メチルスチレン、ビニルトルエン、クロロスチレン、エチルスチレン、イソプロピルスチレン、ジメチルスチレン、ブロモスチレンなどのスチレン系単量体の単独重合体又はこれらの共重合体などが挙げられ、スチレンを５０重量％以上含有するポリスチレン系樹脂が好ましく、ポリスチレンがより好ましい。
【００１７】
又、上記ポリスチレン系樹脂としては、上記スチレン系単量体を主成分とする、上記スチレン系単量体と、このスチレン系単量体と共重合可能なビニル単量体との共重合体であってもよく、このようなビニル単量体としては、例えば、メチル（メタ）アクリレート、エチル（メタ）アクリレート、ブチル（メタ）アクリレート、セチル（メタ）アクリレートなどのアルキル（メタ）アクリレート、（メタ）アクリロニトリル、ジメチルマレエート、ジメチルフマレート、ジエチルフマレート、エチルフマレートの他、ジビニルベンゼン、アルキレングリコールジメタクリレートなどの二官能性単量体などが挙げられる。
【００１８】
そして、ポリスチレン系樹脂粒子の平均粒子径は、難燃性発泡性ポリスチレン系樹脂粒子を用いて型内発泡成形を行う場合に、難燃性発泡性ポリスチレン系樹脂粒子を予備発泡させて得られる予備発泡粒子のキャビティ内への充填性の観点から、０．３〜２．０ｍｍが好ましく、０．６〜１．４ｍｍがより好ましい。
【００１９】
更に、ポリスチレン系樹脂粒子を構成するポリスチレン系樹脂のスチレン換算重量平均分子量は、小さいと、難燃性発泡性ポリスチレン系樹脂粒子を発泡させて得られる難燃性ポリスチレン系樹脂発泡成形体の機械的強度が低下することがある一方、大きいと、難燃性発泡性ポリスチレン系樹脂粒子の発泡性が低下し、高発泡倍率の難燃性ポリスチレン系樹脂発泡成形体を得ることができない虞れがあるので、２０万〜５０万が好ましく、２４万〜４０万がより好ましい。
【００２０】
なお、上記懸濁重合法及びシード重合法において用いられる重合開始剤としては、特に限定されず、例えば、ベンゾイルパーオキサイド、ラウリルパーオキサイド、ｔ−ブチルパーオキシベンゾエート、ｔ−ブチルパーオキサイド、ｔ−ブチルパーオキシピバレート、ｔ−ブチルパーオキシイソプロピルカーボネート、ｔ−ブチルパーオキシ−２−エチルヘキシルモノカーボネート、イソプロピルカーボネート、ｔ−ブチルパーオキシアセテート、２，２−ビス（ｔ−ブチルパーオキシ）ブタン、ｔ−ブチルパーオキシ−３、３、５トリメチルヘキサノエート、ジ−ｔ−ブチルパーオキシヘキサハイドロテレフタレートなどの有機過酸化物やアゾビスイソブチロニトリル、アゾビスジメチルバレロニトリルなどのアゾ化合物などが挙げられ、これらは単独で用いられても二種以上が併用されてもよい。
【００２１】
そして、水性媒体中にポリスチレン系樹脂粒子を分散させてなる水性懸濁液は、上記懸濁重合法又はシード重合法による重合後の反応液を水性懸濁液として用いても、或いは、上記懸濁重合法又はシード重合法によって得られたポリスチレン系樹脂粒子を反応液から分離し、このポリスチレン系樹脂粒子を別途用意した水性媒体に懸濁させて水性懸濁液を形成してもよい。なお、水性媒体としては、特に限定されず、例えば、水、アルコールなどが挙げられ、水が好ましい。
【００２２】
又、上記懸濁重合法又はシード重合法において、スチレン系単量体を重合させる際に、スチレン系単量体の液滴又はポリスチレン系樹脂種粒子の分散性を安定させるために懸濁安定剤を用いてもよく、このような懸濁安定剤としては、例えば、ポリビニルアルコール、メチルセルロース、ポリアクリルアミド、ポリビニルピロリドンなどの水溶性高分子や、第三リン酸カルシウム、ピロリン酸マグネシウムなどの難水溶性無機塩などが挙げられ、難水溶性無機塩を用いる場合には、アニオン界面活性剤が通常、併用される。
【００２３】
上記アニオン界面活性剤としては、例えば、ラウリル硫酸ナトリウムなどのアルキル硫酸塩、ドデシルベンゼンスルホン酸ナトリウムなどのアルキルベンゼンスルホン酸塩、オレイン酸ナトリウムなどの高級脂肪酸塩、β−テトラヒドロキシナフタレンスルホン酸塩などが挙げられ、アルキルベンゼンスルホン酸塩が好ましい。
【００２４】
そして、本発明の難燃性発泡性ポリスチレン系樹脂粒子の製造方法では、上記水性懸濁液中に分散させたポリスチレン系樹脂粒子中に発泡剤を公知の要領で含浸させる。このような発泡剤としては、沸点がポリスチレン系樹脂の軟化点以下であって、常圧でガス状もしくは液状の有機化合物が適しており、例えば、プロパン、ｎ−ブタン、イソブタン、ｎ−ペンタン、イソペンタン、ネオペンタン、シクロペンタン、シクロペンタジエン、ｎ−ヘキサン、石油エーテルなどの炭化水素、アセトン、メチルエチルケトンなどのケトン類、メタノール、エタノール、イソプロピルアルコールなどのアルコール類、ジメチルエーテル、ジエチルエーテル、ジプロピルエーテル、メチルエチルエーテルなどの低沸点のエーテル化合物、炭酸ガス、窒素、アンモニアなどの無機ガスなどが挙げられ、沸点が−４５〜４０℃の炭化水素が好ましく、プロパン、ｎ−ブタン、イソブタン、ｎ−ペンタン、イソペンタンがより好ましい。なお、発泡剤は、単独で用いられても二種以上が併用されてもよい。
【００２５】
更に、本発明の難燃性発泡性ポリスチレン系樹脂粒子の製造方法では、水性懸濁液中に分散させたポリスチレン系樹脂粒子に発泡剤を含浸させる前に或いは含浸中に、粉末状難燃剤を水性媒体中に分散させてなる難燃剤分散液を上記水性懸濁液中に供給して、ポリスチレン系樹脂粒子に粉末状難燃剤を加圧下にて含浸させる。
【００２６】
上記難燃剤分散液は、水性媒体、粉末状難燃剤、界面活性剤及び可塑剤を含有する。なお、水性媒体は、ポリスチレン系樹脂粒子を分散させている水性懸濁液と相溶性を有するものであれば、特に限定されず、例えば、水、アルコールなどが挙げられるが、ポリスチレン系樹脂粒子を分散させてなる水性懸濁液の水性媒体と同一のものが好ましい。
【００２７】
上記粉末状難燃剤としては、ポリスチレン系樹脂粒子中に含浸させる条件下において粉末状であれば、特に限定されず、ヘキサブロモシクロドデカン、テトラブロモシクロオクタン、テトラブロモブタン、ヘキサブロモシクロヘキサンなどの臭素化脂肪族炭化水素系化合物、テトラブロモビスフェノールＡ、テトラブロモビスフェノールＦ、２，４，６−トリブロモフェノールなどの臭素化フェノール類、テトラブロモビスフェノールＡ−ビス（２，３−ジブロモプロピルエーテル）、テトラブロモビスフェノールＡ−ビス（２，３−ジブロモ−２−メチルプロピルエーテル）、テトラブロモビスフェノールＡ−ジグリシジルエーテルなどの臭素化フェノール誘導体などが挙げられ、臭素化脂肪族炭化水素系化合物が好ましく、テトラブロモシクロオクタンがより好ましい。
【００２８】
そして、難燃剤分散液中における粉末状難燃剤の含有量は、少ないと、分散に必要な水性媒体が多くなり、製造コストが高くなる一方、多いと、難燃剤分散液中において粉末状難燃剤の微細化が困難となり、粉末状難燃剤が均一に分散した難燃剤分散液が得られ難くなるので、水性媒体１００重量部に対して５〜４０重量部に限定され、１０〜３０重量部が好ましい。なお、難燃剤分散液中における粉末状難燃剤の含有量としては、粉末状難燃剤の一部が可塑剤に溶解している場合には、可塑剤に溶解している粉末状難燃剤も含めるものとし、要するに、難燃剤分散液中に含有される全ての粉末状難燃剤を対象とする。
【００２９】
更に、水性懸濁液中に難燃剤分散液を供給するにあたって、得られる難燃性発泡性ポリスチレン系樹脂粒子中における粉末状難燃剤の含有量が、粉末状難燃剤を含浸させるポリスチレン系樹脂粒子１００重量部に対して、好ましくは０．３〜２．０重量部となるように、より好ましくは０．５〜１．５重量部となるように、特に好ましくは０．７〜１．０重量部となるように調整することが好ましい。これは、難燃性発泡性ポリスチレン系樹脂粒子における粉末状難燃剤の含有量が少ないと、得られる難燃性ポリスチレン系樹脂発泡成形体の難燃性が低下することがある一方、多いと、得られる難燃性発泡性ポリスチレン系樹脂粒子の熱融着性や発泡成形性が低下して、得られる難燃性ポリスチレン系樹脂発泡成形体の外観が低下することがあるからである。
【００３０】
そして、難燃剤分散液中に可塑剤を含有させている。これは、液体状の可塑剤を難燃剤分散液中に均一に分散させることによって、可塑剤と相溶性に優れた粉末状難燃剤を難燃剤分散液中に均一に且つ安定的に分散させている。なお、粉末状難燃剤が水性媒体中に粉状で分散しておればよく、粉末状難燃剤の一部が可塑剤に溶解していてもよい。
【００３１】
上記可塑剤としては、特に限定されず、例えば、アジピン酸ジイソブチル、アジピン酸ジイソノニル、セバシン酸ジブチル、トルエン、エチルベンゼン、シクロヘキサンなどが挙げられ、アジピン酸ジイソブチル、トルエンが好ましい。
【００３２】
更に、難燃剤分散液中における可塑剤の含有量は、少ないと、粉末状難燃剤を難燃剤分散液中に均一に且つ安定的に分散させることができない一方、多いと、ポリスチレン系樹脂粒子中に含有される可塑剤量が過剰となって発泡成形性が低下してしまうので、粉末状難燃剤量と可塑剤量との比（可塑剤量／粉末状難燃剤量）が０．４〜７となるように、好ましくは０．５〜３となるように、より好ましくは０．７〜１．５となるように調整される。
【００３３】
又、難燃剤分散液中には、粉末状難燃剤と水性媒体との間における界面エネルギーを低下させることによって、粉末状難燃剤を難燃剤分散液中に安定的に分散させるために、界面活性剤を含有させている。
【００３４】
このような界面活性剤としては、特に限定されないが、例えば、ラウリル硫酸ナトリウムなどのアルキル硫酸塩、ドデシルベンゼンスルホン酸ナトリウムなどのアルキルベンゼンスルホン酸塩、オレイン酸ナトリウムなどの高級脂肪酸塩、β−テトラヒドロキシナフタレンスルホン酸塩などのアニオン界面活性剤；アルキルアンモニウム酢酸塩類、アルキルジメチルベンジルアンモニウム塩類、アルキルトリメチルアンモニウム塩類、ジアルキルジメチルアンモニウム塩類、アルキルピリジニウム塩類、オキシアルキレンアルキルアミン類、ポリオキシアルキレンアルキルアミン類などのカチオン界面活性剤；脂肪酸ジエタノールアミド類、シリコーン系界面活性剤、ポリオキシエチレンアルキルエーテル類、ポリオキシエチレンアルキルフェニルエーテル類、ポリオキシエチレン・ポリオキシプロピレングリコール類、ポリエーテル変性シリコーン類などのノニオン界面活性剤などが挙げられ、アニオン界面活性剤が好ましく、アルキルベンゼンスルホン酸塩がより好ましい。なお、界面活性剤は、単独で用いられても二種以上が併用されてもよい。
【００３５】
そして、難燃剤分散液中における界面活性剤の含有量は、少ないと、難燃剤分散液中において粉末状難燃剤の分散性が向上しない一方、多いと、界面活性剤に起因した泡立ちが過剰になり、生産上のトラブルが発生する虞れがあるので、水性媒体１００重量部に対して０．００５〜０．１０重量部が好ましい。
【００３６】
又、難燃剤分散液には難水溶性無機塩を含有させることが好ましく、このような難水溶性無機塩としては、例えば、第三リン酸カルシウム、ハイドロキシアパタイト、ピロリン酸マグネシウム、ピロリン酸カルシウム、リン酸カルシウム、リン酸マグネシウム、炭酸マグネシウムなどが挙げられ、ピロリン酸マグネシウムが好ましい。
【００３７】
そして、難燃剤分散液中における難水溶性無機塩の含有量は、少ないと、難燃剤分散液中における粉末状難燃剤の分散性が低下することがある一方、多いと、難燃剤分散液の粘性が上昇して、粉末状難燃剤が均一に分散した難燃剤分散液を得ることができないことがあるので、水性媒体１００重量部に対して０．５〜２重量部が好ましい。
【００３８】
又、上記難燃剤分散液を調製する工程において、難燃剤分散液中に分散した粉末状難燃剤の平均粒子径を好ましくは１００μｍ以下に、より好ましくは５０μｍ以下に、特に好ましくは１〜３０μｍとなるように微細化することが好ましい。これは、難燃剤分散液中に分散させた粉末状難燃剤の平均粒子径が大きいと、粉末状難燃剤の樹脂粒子中への含浸が不均一となる虞れがあるからである。
【００３９】
難燃剤分散液中に分散する粉末状難燃剤の平均粒子径を微細化する方法としては、予め微細化された粉末状難燃剤を用いてもよいが、難燃剤分散液を調製する工程において、水性媒体中に粉末状難燃剤、可塑剤及び界面活性剤を添加した液を、ホモミキサー、マイルダーなどの公知の乳化・分散装置を用いて微細化処理することが好ましい。この場合には、粉末状難燃剤の微細化と同時に難燃剤分散液を得ることができる。
【００４０】
なお、粉末状難燃剤の粒子径は電気抵抗法によって測定され、具体的には、アパチャー（細孔）の両側に電極が配設されたアパチャー・チューブを、測定対象となる粉末状難燃剤が電解液中に懸濁されてなる懸濁液中に浸漬した状態とする。
【００４１】
そして、アパチャー・チューブの電極間に上記懸濁液を介して電流を流し、電極間の電気抵抗を測定する。懸濁液中の粉末状難燃剤が吸引されてアパチャーを通過する時に粉末状難燃剤の体積に相当する電解液が置換されて、電極間の電気抵抗に変化が生じる。この電気抵抗の変化量は粒子の大きさに比例することから、上記電気抵抗の変化量を電圧パルスに変換して増幅、検出することによって粒子体積を算出することができ、この算出された粒子体積に相当する真球の直径を粉末状難燃剤の粒子径とする。
【００４２】
そして、粉末状難燃剤の平均粒子径は、上記の如くして測定された各粉末状難燃剤の粒子径の平均をとることにより算出することができ、即ち、粉末状難燃剤の平均粒子径は体積平均粒子径を意味する。
【００４３】
なお、粉末状難燃剤の平均粒子径は、例えば、ベックマンコールター株式会社から商品名「コールターマルチサイザーIII」で市販されている測定装置を用いて測定することができる。
【００４４】
この難燃剤分散液を、ポリスチレン系樹脂粒子を分散させている水性懸濁液中に添加する時期は、発泡剤の含浸前あるいは含浸途中のいずれであってもよく、又、水性懸濁液中への難燃剤分散液の添加は、難燃剤分散液を全量、一度に添加してもよいし、難燃剤分散液を複数回に分けて添加してもよいし、或いは、難燃剤分散液を少量づつ連続的に添加してもよい。
【００４５】
そして、水性懸濁液中に分散させたポリスチレン系樹脂粒子中に発泡剤及び粉末状難燃剤を含浸させて難燃性発泡性ポリスチレン系樹脂粒子を製造した後、この難燃性発泡性ポリスチレン系樹脂粒子を水性懸濁液中から取り出して、必要に応じて、難燃性発泡性ポリスチレン系樹脂粒子に洗浄処理、乾燥処理を施せばよい。
【００４６】
又、難燃性発泡性ポリスチレン系樹脂粒子の平均粒子径は、型内発泡成形を行う場合に、難燃性発泡性ポリスチレン系樹脂粒子を予備発泡させて得られる予備発泡粒子のキャビティ内への充填性の観点から、０．３〜２．０ｍｍが好ましく、０．６〜１．４ｍｍがより好ましい。
【００４７】
なお、難燃性発泡性ポリスチレン系樹脂粒子には、粉末状難燃剤以外に、物性を損なわない範囲内において、気泡調整剤、充填剤、難燃助剤、滑剤、着色剤、溶剤などの添加剤を必要に応じて添加することができ、これら添加剤を難燃性発泡性ポリスチレン系樹脂粒子に添加する場合には、ポリスチレン系樹脂粒子を分散させた水性懸濁液中に添加剤を添加するか、或いは、難燃剤分散液中に添加剤を添加すればよい。
【００４８】
次に、上記難燃性発泡性ポリスチレン系樹脂粒子を用いて難燃性ポリスチレン系樹脂発泡成形体の製造要領について説明する。難燃性発泡性ポリスチレン系樹脂粒子を用いて難燃性ポリスチレン系樹脂発泡成形体を製造する要領としては、公知の方法を採用することができ、具体的には、難燃性発泡性ポリスチレン系樹脂粒子を加熱して予備発泡させて、嵩密度０．０１〜０．０５ｇ／ｃｍ3程度のポリスチレン系樹脂予備発泡粒子とし、このポリスチレン系樹脂予備発泡粒子を金型のキャビティ内に充填して加熱、発泡させることによって難燃性ポリスチレン系樹脂発泡成形体を得ることができる。
【００４９】
上記難燃性ポリスチレン系樹脂発泡成形体の密度は、低いと、難燃性ポリスチレン系樹脂発泡成形体の独立気泡率が低下して、難燃性ポリスチレン系樹脂発泡成形体の断熱性や機械的強度が低下することがある一方、高いと、型内発泡成形における一サイクルに要する時間が長くなり、難燃性ポリスチレン系樹脂発泡成形体の生産効率が低下することがあるので、０．０１〜０．０５ｇ／ｃｍ3が好ましい。
【発明の効果】
【００５０】
本発明の難燃性発泡性ポリスチレン系樹脂粒子の製造方法は、水性媒体、粉末状難燃剤、可塑剤及び界面活性剤を所定量づつ含有し且つ粉末状難燃剤が分散してなる難燃剤分散液を、ポリスチレン系樹脂粒子を分散させてなる水性懸濁液中に供給してポリスチレン系樹脂粒子中に粉末状難燃剤を含浸させている。
【００５１】
そして、難燃剤分散液に難燃剤との相溶性に優れた可塑剤を含有させていると共に界面活性剤も含有させて粉末状難燃剤と水性媒体との間における界面エネルギーを低下させていることから、難燃剤分散液中に粉末状難燃剤が均一に且つ安定的に分散しており、この難燃剤分散液を水性懸濁液中に供給することによって水性懸濁液中の各ポリスチレン系樹脂粒子に粉末状難燃剤を均一に且つ中心部にまで充分に含浸させることができ、発泡性及び熱融着性に優れた難燃性発泡性ポリスチレン系樹脂粒子を得ることができる。
【００５２】
更に、粉末状難燃剤は、難燃剤分散液中において攪拌していなくても均一に且つ安定的に分散しているので、難燃剤分散液中において粉末状難燃剤が二次凝集や沈降を生じるようなことはなく、粉末状難燃剤によって配管ラインが閉塞するなどの問題は発生しない。
【００５３】
そして、本発明の難燃性発泡性ポリスチレン系樹脂粒子の製造方法は、各難燃性発泡性ポリスチレン系樹脂粒子に粉末状難燃剤を良好に含浸させることができ、得られる難燃性発泡性ポリスチレン系樹脂粒子は発泡成形性に優れていることから、難燃性発泡性ポリスチレン系樹脂粒子を発泡成形させて得られたポリスチレン系樹脂発泡成形体には硬化粒が存在せず、ポリスチレン系樹脂発泡成形体をニクロムカットした場合にも良好な切断面を得ることができる。
【実施例】
【００５４】
（実施例１）
内容積１００リットルの攪拌機付オートクレーブに、第三リン酸カルシウム（大平化学社製）１２０ｇ、ドデシルベンゼンスルホン酸ナトリウム２．４ｇ、ベンゾイルパーオキサイド（純度７５重量％）１４０ｇ、ｔ−ブチルパーオキシ−２−エチルヘキシルモノカーボネート３０ｇ、イオン交換水４０ｋｇ及びスチレン単量体４０ｋｇを供給して攪拌羽を１００ｒｐｍの回転速度にて回転させて撹拌して水性懸濁液を形成した。
【００５５】
次に、攪拌羽を１００ｒｐｍの回転速度で回転させて水性懸濁液を攪拌しながら、オートクレーブ内の温度を９０℃まで昇温して９０℃にて６時間に亘って保持し、更に、オートクレーブ内の温度を１２０℃まで昇温し、１２０℃で２時間に亘って保持することによって、スチレン単量体を懸濁重合した。
【００５６】
しかる後、オートクレーブ内の温度を２５℃まで冷却してオートクレーブ内からポリスチレン粒子を取り出して洗浄、脱水を複数回に亘って繰り返し行い、乾燥工程を経た後、ポリスチレン粒子を分級して、粒子径が０．６〜０．８５ｍｍで且つ重量平均分子量が３０万のポリスチレン粒子を得た。
【００５７】
次に、別の１００リットルの攪拌機付オートクレーブにイオン交換水３０ｋｇ、ドデシルベンゼンスルホン酸ナトリウム４ｇ、ピロリン酸マグネシウム１００ｇを供給した後、オートクレーブ内に上記ポリスチレン粒子１１ｋｇを種粒子として供給して攪拌して水中に均一に分散させた。
【００５８】
又、イオン交換水６ｋｇにドデシルベンゼンスルホン酸ナトリウム２ｇ及びピロリン酸マグネシウム２０ｇを分散させてなる分散液を作製する一方、スチレン単量体５ｋｇに重合開始剤のベンゾイルパーオキサイド（純度７５％）８８ｇ及びｔ−ブチルパーオキシ−２−エチルヘキシルモノカーボネート５０ｇを溶解させてなるスチレン単量体溶液を作製し、このスチレン単量体溶液を上記分散液に添加してホモミキサーを用いて攪拌して乳濁化させて乳濁液を得た。
【００５９】
そして、オートクレーブ内を７５℃に加熱、保持した上でオートクレーブ内に上記乳濁液を添加し、ポリスチレン種粒子中にスチレン単量体及びベンゾイルパーオキサイドが円滑に吸収されるように３０分間に亘って保持し、しかる後、オートクレーブ内を７５℃から１０８℃まで０．２℃／分の昇温速度で昇温しながら、オートクレーブ内にスチレン単量体２８ｋｇを１６０分かけて連続的に滴下し、次に、スチレン単量体の滴下が終了してから２０分後に、１℃／分の昇温速度で１２０℃まで昇温して９０分間に亘って保持してシード重合によりポリスチレン粒子を得た。又、スチレン単量体は全て重合に用いられていた。
【００６０】
又、イオン交換水２ｋｇに界面活性剤としてドデシルベンゼンスルホン酸ナトリウム０．８ｇ及び難水溶性無機塩として複分解法で得られたピロリン酸マグネシウム２０ｇを添加して攪拌した後、可塑剤としてアジピン酸ジイソブチル（田岡化学工業株式会社製  商品名「ＤＩ４Ａ」）３０８ｇ及び難燃剤としてテトラブロモシクロオクタン（第一工業製薬社製  商品名「ピロガードＦＲ−２００」）３３０ｇを常温にて添加して、ホモミキサー（特殊機化工業社製  商品名「Ｔ.Ｋ.ホモミクサー  ＭＡＲＫII ｆｍｏｄｅｌ」）を用いて７０００ｒｐｍの回転速度で３０分間に亘って攪拌して難燃剤分散液を作製した。
【００６１】
次に、オートクレーブ内を１℃／分の降温速度にて９０℃まで冷却した上で、オートクレーブ内に難燃助剤としてジクミルパーオキサイド１３２ｇを供給した後、上記難燃剤分散液をオートクレーブ内に供給した。
【００６２】
そして、オートクレーブ内に難燃剤分散液を供給してから３０分経過後にオートクレーブを密閉し、しかる後、発泡剤としてブタン（イソブタン／ノルマルブタン（重量比）＝３０／７０）２６４０ｇと、ペンタン(イソペンタン／ノルマルペンタン（重量比）＝２０／８０) １１００ｇとを窒素加圧によってオートクレーブ内に３０分間で圧入し、その状態で３時間保持した。
【００６３】
しかる後、オートクレーブ内を２５℃まで冷却し、オートクレーブ内から難燃性発泡性ポリスチレン粒子を取り出して洗浄、脱水を複数回に亘って繰り返し行い、乾燥工程を経た後、難燃性発泡性ポリスチレン粒子を分級して粒子径が０．８５〜１．２ｍｍ、平均粒子径が１．１ｍｍで且つ重量平均分子量が３０万の難燃性発泡性ポリスチレン粒子を得た。なお、難燃剤分散液中の粉末状難燃剤及び可塑剤は全てポリスチレン粒子に含浸されていた。
【００６４】
（実施例２）
難燃剤分散液の作製において、テトラブロモシクロオクタンを３３０ｇの代わりに４４０ｇとした以外は実施例１と同様にして難燃性発泡性ポリスチレン粒子を得た。
【００６５】
（実施例３）
難燃剤分散液の作製において、テトラブロモシクロオクタンを３３０ｇの代わりに２２０ｇとした以外は実施例１と同様にして難燃性発泡性ポリスチレン粒子を得た。
【００６６】
（実施例４）
難燃剤分散液の作製において、テトラブロモシクロオクタンを３３０ｇの代わりに６６０ｇとした以外は実施例１と同様にして難燃性発泡性ポリスチレン粒子を得た。
【００６７】
（実施例５）
難燃剤分散液の作製において、テトラブロモシクロオクタンの代わりにテトラブロモビスフェノールＡ−ビス（２，３−ジブロモ−２−メチルプロピルエーテル）を用いた以外は実施例１と同様の要領で難燃性発泡性ポリスチレン粒子を得た。
【００６８】
（実施例６）
難燃剤分散液の作製において、アジピン酸ジイソブチル３０８ｇの代わりにトルエン（東燃ゼネラル石油社製  商品名「トルエン」）３０８ｇを、テトラブロモシクロオクタンを３３０ｇの代わりに５２８ｇ用いたこと以外は、実施例１と同様にして難燃性発泡性ポリスチレン粒子を得た。
【００６９】
（実施例７）
実施例１のシード重合で得られたポリスチレン粒子をオートクレーブから取り出して洗浄、脱水を複数回に亘って繰り返し行い、乾燥工程を経た後、ポリスチレン粒子を分級して、粒子径が０．８５〜１．２ｍｍ、平均粒子径が１．１ｍｍ、重量平均分子量が３０万のポリスチレン粒子を得た。
【００７０】
次に、１００リットルの攪拌機付オートクレーブに、イオン交換水３６ｋｇ、ドデシルベンゼンスルホン酸ナトリウム６ｇ及びピロリン酸マグネシウム１５０ｇを供給し、更に、上記のポリスチレン粒子４４ｋｇを添加して攪拌し水中に分散させた後、オートクレーブ内を１℃／分の昇温速度で９０℃まで昇温し、９０℃に保持した。
【００７１】
しかる後、オートクレーブ内に難燃助剤としてジクミルパーオキサイド１３２ｇを供給した後、実施例１で作製した難燃剤分散液をオートクレーブ内に供給した。
【００７２】
そして、オートクレーブ内に難燃剤分散液を供給してから３０分経過後にオートクレーブを密閉し、しかる後、発泡剤としてブタン（イソブタン／ノルマルブタン（重量比）＝３０／７０）２６４０ｇと、ペンタン(イソペンタン／ノルマルペンタン（重量比）＝２０／８０) １１００ｇとを窒素加圧によってオートクレーブ内に３０分間で圧入し、その状態で３時間保持した。
【００７３】
しかる後、オートクレーブ内を２５℃まで冷却し、オートクレーブ内から難燃性発泡性ポリスチレン粒子を取り出して洗浄、脱水を複数回に亘って繰り返し行い、乾燥工程を経た後、難燃性発泡性ポリスチレン粒子を分級して粒子径が０．８５〜１．２ｍｍ、平均粒子径が１．１ｍｍで且つ重量平均分子量が３０万の難燃性発泡性ポリスチレン粒子を得た。
【００７４】
（実施例８）
難燃剤分散液の作製において、複分解法で得られたピロリン酸マグネシウムを用いなかったこと以外は実施例１と同様の要領で難燃性発泡性ポリスチレン粒子を得た。
【００７５】
（比較例１）
難燃剤分散液の代わりに粉末状のテトラブロモシクロオクタン３３０ｇをオートクレーブ内に直接、供給したこと以外は実施例１と同様にして難燃性発泡性ポリスチレン粒子を得た。
【００７６】
（比較例２）
難燃剤分散液の作製において、アジピン酸ジイソブチル及びピロリン酸マグネシウムを用いなかったこと以外は実施例１と同様にして難燃性発泡性ポリスチレン粒子を得た。なお、難燃剤分散液を調整後、難燃剤が沈降したため、オートクレーブ添加直前に再度、難燃剤分散液を攪拌した上でオートクレーブ内に添加した。
【００７７】
（比較例３）
難燃剤分散液の作製において、アジピン酸ジイソブチルを用いなかったこと以外は実施例１と同様にして難燃性発泡性ポリスチレン粒子を得た。なお、難燃剤分散液を調整後、難燃剤が沈降したため、オートクレーブ添加直前に再度、難燃剤分散液を攪拌した上でオートクレーブ内に添加した。
【００７８】
（比較例４）
難燃剤分散液の作製において、アジピン酸ジイソブチルを３０８ｇの代わりに８８ｇに、テトラブロモシクロオクタンを３３０ｇの代わりに４４０ｇとしたこと以外は、実施例１と同様にして難燃性発泡性ポリスチレン粒子を得た。なお、難燃剤分散液を調整後、難燃剤が沈降したため、オートクレーブ添加直前に再度、難燃剤分散液を攪拌した上でオートクレーブ内に添加した。
【００７９】
（比較例５）
難燃剤分散液の作製において、アジピン酸ジイソブチルを３０８ｇの代わりに１１００ｇに、テトラブロモシクロオクタンを３３０ｇの代わりに１１００ｇとしたこと以外は、実施例１と同様にして難燃性発泡性ポリスチレン粒子を得た。
【００８０】
（比較例６）
難燃剤分散液の作製において、アジピン酸ジイソブチルを３０８ｇの代わりに１１００ｇに、テトラブロモシクロオクタンを３３０ｇの代わりに１３２ｇとしたこと以外は、実施例１と同様にして難燃性発泡性ポリスチレン粒子を得た。
【００８１】
なお、難燃剤分散液中において、水性媒体を１００重量部とした時の粉末状難燃剤、可塑剤、界面活性剤及び難水溶性無機塩のそれぞれの含有量、並びに、難燃性発泡性ポリスチレン系樹脂粒子において、ポリスチレン樹脂粒子１００重量部当りの粉末状難燃剤量及び可塑剤量を表１、２に示した。
【００８２】
〔難燃剤の沈降評価〕
難燃剤分散液を作製してから３０分間に亘って静置した後、オートクレーブ内に供給する前に、難燃剤分散液中に難燃剤が沈降しているか否かを目視観察した。
【００８３】
〔難燃剤分散液中における難燃剤の平均粒子径〕
測定装置（ベックマンコールター社製  商品名「コールターマルチサイザーIII」）を用いて、内径が４００μｍのアパチャー・チューブ及び電解液（ベックマンコールター社製商品名「アイソトン−II」）を用いて、難燃剤分散液中の難燃剤の平均粒子径を測定し、その結果を表１に示した。なお、難水溶性無機塩を用いている場合には、塩酸にて難水溶性無機塩を分解した上で測定した。
【００８４】
〔ポリスチレン発泡成形体の成形〕
得られた難燃性発泡性ポリスチレン粒子４０ｋｇ、並びに、表面処理剤としてポリエチレングリコール２０ｇ、ステアリン酸亜鉛６０ｇ、脂肪酸トリグリセライド（理研ビタミン社製  商品名「リケマールＶＴ−５０」）４０ｇ及び脂肪酸モノグリセライド（理研ビタミン社製  商品名「リケマールＳ−１００Ｐ」）２０ｇをタンブラーミキサーに供給し、３０分間に亘って撹拌して難燃性発泡性ポリスチレン粒子の表面に表面処理剤を被覆した。
【００８５】
次に、難燃性発泡性ポリスチレン粒子を１５℃の保冷庫にて４８時間に亘って保管した後、特許庁公報  ５７（１９８２）−１３３〔３３４７〕周知・慣用技術集（発泡成形）第３９頁に記載の発泡層上面検出器までの容積量が３５０リットルである円筒型バッチ式加圧予備発泡機に１ショット当たり難燃性発泡性ポリスチレン粒子５．８ｋｇを供給して水蒸気により２分間加熱しポリスチレン予備発泡粒子を得た。
【００８６】
しかる後、上記ポリスチレン予備発泡粒子を室温雰囲気下で２４時間に亘って放置する一方、縦１８４０×横９３０ｍｍ×高さ５３０ｍｍの直方体形状のキャビティを有する金型を備えたブロック成形機（笠原工業株式会社製  商品名「ＰＥＯＮＹ‐２０５ＤＳ」）を用意し、この金型のキャビティ内にポリスチレン予備発泡粒子を充填して０．０７ＭＰａ（ゲージ圧）の水蒸気を金型のキャビティ内に２０秒間に亘って圧入することによってポリスチレン予備発泡粒子を二次発泡させ、次に、金型内圧力が−０．０１ＭＰａとなるまで金型を冷却して直方体形状の難燃性ポリスチレン発泡成形体を得た。その後、難燃性ポリスチレン発泡成形体を７０℃の乾燥室にて３日間に亘って保管した。
【００８７】
〔予備発泡粒子の結合〕
上述の要領で得られたポリスチレン予備発泡粒子をＷ1ｇ用意し、このポリスチレン予備発泡粒子を目開きが１ｃｍの篩でふるい、篩上に残ったポリスチレン予備発泡粒子の重量Ｗ2を測定して、下記式に基づいて予備発泡粒子の結合度を算出し、その結果を表１、２に示した。
予備発泡粒子の結合度（重量％）＝１００×Ｗ2／Ｗ1
【００８８】
〔ポリスチレン発泡成形体のニクロムカット〕
上述の要領で得られた難燃性ポリスチレン発泡成形体を長辺１８４０ｍｍで且つ短辺９３０ｍｍの面が下となるようにしてニクロムカット機の台上に載置し、直径が０.４ｍｍのニクロム線を高さ方向に５０ｍｍ間隔で互いに平行に１０本、張設し、ブロック送り速度６００ｍｍ／分、電流３Ａ／本の条件下にて難燃性ポリスチレン発泡成形体をその高さ方向に５０ｍｍ間隔毎にニクロムカットして平板形状のスライス品を得た。
【００８９】
得られたスライス品の切断面に発生した凹凸状のスジを目視にて数え、１ｍ2当りのスジの本数を算出し、その結果を表１、２に示した。
【００９０】
〔燃焼性試験〕
得られた難燃性ポリスチレン発泡成形体から縦２００ｍｍ×横２５ｍｍ×高さ１０ｍｍの直方体形状の試験片５個をバーチカルカッターにて切り出し、６０℃オーブンで１日間養生後、ＪＩＳ  Ａ９５１１−2006の測定方法Ａに準じて測定を行い、５個の試験片の平均値を求め、消炎時間とし、下記基準に基づいて総合的に評価し、その結果を表１、２に示した。なお、上記ＪＩＳ規格では消炎時間が３秒以内である必要があり、２秒以内であれば好ましく、１秒以内であればより好ましい。
×・・・消炎時間が３秒を超えているか、又は、試験片の１個でも残じんがあるか若し
くは燃焼限界指示線を超えて燃焼する。  
○・・・消炎時間が３秒以内であり、５個のサンプル全てにおいて、残じんがなく燃焼
限界指示線を超えて燃焼しない。  
◎・・・消炎時間が１秒以内であり、５個のサンプル全てにおいて、残じんがなく燃焼
限界指示線を超えて燃焼しない。
【００９１】
〔融着率〕
ニクロムカットにより得られた下から６枚目のスライス品（縦１８４０ｍｍ×横９３０ｍｍ×厚み５０ｍｍ）の上面における長辺方向の中央部分に、短辺方向に沿ってカッターナイフで深さ５ｍｍの切り込み線を入れた後、この切り込み線に沿ってスライス品を手で二分割して縦９２０ｍｍ×横９３０ｍｍ×厚み５０ｍｍの分割片を得た。
【００９２】
得られた分割片の破断面において、発泡粒子内で破断している粒子数（ａ）と、発泡粒子同士の界面で破断している粒子数（ｂ）とを数え、下記式に基づいて融着率を算出し、その結果を表１、２に示した。
融着率（％）＝１００×粒子数（ａ）／（粒子数（ａ）＋粒子数（ｂ））
【００９３】
【表１】
2008163118.tif 000002
【００９４】
【表２】
2008163118.tif 000003